(57)【特許請求の範囲】
【請求項１】
ポリオールとポリイソシアネートを反応させて得られるイソシアネート末端ポリウレタンプレポリマーを主成分とし、チキソ係数が１．１０以上、１２０℃の溶融粘度が２０．０Ｐａ・ｓ以下であり、前記チキソ係数が１２０℃におけるＢＨ型回転粘度計の４ｒｐｍと１０ｒｐｍの粘度比から算出するものであり、前記溶融粘度がＢＨ型回転粘度計の１０ｒｐｍでの粘度である、反応性ホットメルト接着剤であって、反応性ホットメルト接着剤を１２０℃に溶融させ、カーテンスプレー塗布時において、ウレタンパッド表面の塗布量が２０〜１００ｇ／ｍ２である、ドット形状のパターンを有する反応性ホットメルト接着剤。
【請求項２】
ポリオールが、脂肪族酸ベースのポリエステルポリオールと、少なくとも１種類以上の芳香族酸ベースのポリエステルポリオールを用いる請求項１に記載の反応性ホットメルト接着剤。
【発明の詳細な説明】
【技術分野】
【０００１】
本発明は、イソシアネート末端ポリウレタンプレポリマーを主成分とし、特定の粘度となるようにした塗布時にドット形状のパターンを有する反応性ホットメルト接着剤に関する。この反応性ホットメルト接着剤は、特に自動車座席接着用として有用である。
【背景技術】
【０００２】
自動車座席は、意匠性、居住性の面から、複雑な三次元曲面が形成されることが一般的である。そのため、その曲面形状を維持するために、表皮材と、ウレタンフォーム等のモールドパットとを全面接着した「接着シート」を採用する場合が多い。その際、接着剤として反応性ホットメルト接着剤を使用する提案がされている（特許文献１、特許文献２）。
このような、自動車座席接着に用いられる反応性ホットメルト接着剤は、３次元形状に対応するため、初期凝集力が高い結晶性ポリエステル系ポリオールを用い、イソシアネート化合物を反応させて得られるウレタンプレポリマーを主成分としている。
この接着剤は、初期から高強度が得られるため、接着工程の高速化の面で有効であり、さらに、溶剤を使用していないので、環境衛生や安全性の面からも好ましく使用される。
【０００３】
【特許文献１】特公平７−８５７５７号公報
【特許文献２】特開平５−７６８３６号公報
【発明の開示】
【発明が解決しようとする課題】
【０００４】
近年、自動車座席は、形状のみでなく、乗り心地の要求から、座面の柔軟化の要求がある。そのため、「接着シート」に使用される接着剤にも柔軟性が要求されている。特にコスト低減を目的として、表皮材の単層化が進んでいるため、自動車座席用接着剤には、より一層の柔軟化が求められている。
しかし、上記の初期凝集力の高い接着剤を用い、全面にスプレー塗布を行って自動車座席を接着した場合、接着剤の硬化後の皮膜が硬く、風合いを損なうという欠点がある。
一方で、風合いを向上させるために、結晶性ポリエステル系ポリオールの割合を少なくする等の手法により、接着剤の硬化後の皮膜を柔らかくした場合、初期の凝集力が低下してしまい、複雑な三次元曲面において、表皮の浮き等の欠点が生じる。
本発明は、自動車座席等の複雑な三次元曲面において、表皮の浮き等の欠点が生じることがなく、風合いの良好な反応性ホットメルト接着剤を提供する。
【課題を解決するための手段】
【０００５】
本発明者は、前記の問題点を解決する為、鋭意研究の結果、本発明に到達したものである。すなわち、本発明は、ポリオールとポリイソシアネートを反応させて得られるイソシアネート末端ポリウレタンプレポリマーを主成分とし、チキソ係数が１．１０以上、１２０℃の溶融粘度が２０．０Ｐａ・ｓ以下であり、前記チキソ係数が１２０℃におけるＢＨ型回転粘度計の４ｒｐｍと１０ｒｐｍの粘度比から算出するものであり、前記溶融粘度がＢＨ型回転粘度計の１０ｒｐｍでの粘度である、反応性ホットメルト接着剤であって、反応性ホットメルト接着剤を１２０℃に溶融させ、カーテンスプレー塗布時において、ウレタンパッド表面の塗布量が２０〜１００ｇ／ｍ２である、ドット形状のパターンを有する反応性ホットメルト接着剤である。本発明の反応性ホットメルト接着剤を用いて、例えばスプレーすることにより、スプレーパターンが均一なドット形状で、点接着になるため、従来の不織布状のスプレーパターンによる全面接着に比べて、良好な風合いを有する自動車座席が製造でき、前記の問題点を解決し得る。
更に、本発明者は、ポリオールとして、互いに相溶性の劣る、脂肪族酸ベースのポリエステルポリオールと、少なくとも１種類以上の芳香族酸ベースのポリエステルポリオールを組合せて用いることにより、チキソ係数、溶融粘度が調整し易くなる。
【０００６】
本発明の反応性ホットメルト接着剤は、カーテンスプレー等を用いて、ウレタンパッド表面に塗工し、表皮シートを被せ、圧着して使用される。塗布量は、２０〜１００ｇ／ｍ２が好ましく、１００ｇ／ｍ２上を超えると、風合いを悪化させる傾向にあり、２０ｇ／ｍ２未満であると、接着性が劣る傾向にある。
【発明の効果】
【０００７】
本発明によれば、ドット形状のパターンとした点接着とする反応性ホットメルト接着剤を用いることで、複雑な三次元曲面でも表皮の浮きが無く、良好な風合いを有する自動車座席の提供が可能となった。
【発明を実施するための最良の形態】
【０００８】
本発明では、ポリオールとポリイソシアネートを反応させて得られるイソシアネート末端ポリウレタンプレポリマーを主成分とし、チキソ係数が１．１０以上、１２０℃の溶融粘度が２０．０Ｐａ・ｓ以下である反応性ホットメルト接着剤を用いる。
本発明のイソシアネート末端ポリウレタンプレポリマーを主成分とするとは、配合量の５０重量％以上を占めることであり、好ましくは、６０重量％以上、さらに好ましくは、７０重量％以上、特に好ましくは８０重量％以上である。
使用できるポリイソシアネートは、種類が限定されているので、用いるポリオールによりチキソ係数、溶融粘度を上記のような範囲に調整することが好ましい。本発明におけるポリオールとしては、チキソ係数が１．１０以上で、１２０℃の溶融粘度が２０Ｐａ・ｓ以下となる組合せであれば、制限は無いが、互いに相溶性の悪い脂肪族酸ベースのポリエステルポリオールと芳香族酸ベースのポリエステルポリオールとの組合せが好ましい。かつ、ポリオールは、１分子中に１．５個以上、好ましくは２〜３個の水酸基を有しており、設定する特性が得られるように適宜選択する。しかし、この場合、チキソ性付与剤を添加し、チキソ係数１．１０以上の特性が得られる場合は、この限りではない。
【０００９】
本発明におけるチキソ係数は、１２０℃におけるＢＨ型回転粘度計の４ｒｐｍと１０ｒｐｍの粘度比から算出するもので、１．１０未満であると、均一なドット形状のパターンが得られず、スプレーパターンが不織布状になるおそれがある。
また、本発明における粘度は、１２０℃におけるＢＨ型回転粘度計の１０ｒｐｍの粘度であり、チキソ係数が１．１０以上であっても、粘度２０．０Ｐａ・ｓを超える場合は、スプレー時のドット形状のパターンが不均一となり、自動車座席の風合いのばらつき、更には、表皮から接着剤が染み出すという問題が生じる。
粘度２０．０Ｐａ・ｓ以下の場合は、スプレーパターンがドット形状のパターンとなり、良好な風合いを有する自動車座席が製造することができる。
【００１０】
本発明で用いるポリイソシアネートとしては、ジフェニルメタンジイソシアネート、ジシクロヘキシルメタンジイソシアネート、トリレンジイソシアネート、ヘキサメチレンジイソシアネート、キシリレンジイソシアネート、ｐ−フェニレンジイソシアネート、イソフォロンジイソシアネート等が用いられる。
【００１１】
本発明におけるポリイソシアネートとポリオールを反応させる際の両者の混合物のＮＣＯ／ＯＨ比は、１．２以上、好ましくは、１．５〜３．０の範囲となるようにし、イソシアネート末端のポリウレタンプレポリマーとなるようにする。１．２未満では、得られるプレポリマーの粘度が高くなり過ぎ、ドット形状パターンの不均一化を招き、３．０を超えると接着剤硬化後の皮膜がもろくなり、接着性の低下を招くおそれがある。
【００１２】
上記ポリオールとポリイソシアネートからイソシアネート末端ポリウレタンプレポリマーを得るには、加熱及び脱泡可能な混合機を用いて、５０〜１３０℃の範囲で窒素ガスをパージする等の方法で空気と遮断しつつ数時間加熱、反応させる。ポリオール、ポリイソシアネートは、それぞれ２種類以上用いてもよい。
【００１３】
ポリオールとしては、エチレングリコール、プロピレングリコール、１，４−ブタンジオール、１，６−ヘキサンジオール、１，７−ヘプタンジオール、１，８−オクタンジオール、グリセリン、トリメチロールプロパン、ペンタエリトリット、および上記化合物のオリゴマー性エーテル、およびこれらのより高位の同族体または異性体。さらに、ポリエチレングリコール、ポリプロピレングリコール、テトラメチレングリコール、ポリブタジエンポリオール等の１分子中に少なくとも２個以上の水酸基を有する置換された、または無置換のポリアルキルエーテルグリコール、ポリヒドロキシポリアルキレンエーテル、ポリヒドロキシポリエステルポリオールのエチレンオキサイドまたはプロピレンオキサイドまたはプロピレン付加物およびグリコールのモノ置換エステル、ポリヒドロキシポリオール等があげられ、単独で、または併せて用いられる。
【００１４】
本発明では、末端イソシアネート基を有するポリウレタンプレポリマーを調製するためのポリオールとして、ポリエステルポリオールが好ましい。中でも、脂肪族酸ベースのポリエステルポリオールと、少なくとも１種類以上の芳香族酸ベースのポリエステルポリオールを用いることが好ましい。
脂肪族酸ベースの脂肪酸としては、例えば、アジピン酸、コハク酸、スベリン酸、アゼライン酸、セバシン酸、クエン酸および炭素原子数が１６までのこれらの同族体、不飽和ジカルボン酸、例えば、マレイン酸、フマル酸等が挙げられ、芳香族酸ベースの脂肪酸としては、例えば、フタル酸異性体（フタル酸、イソフタル酸、テレフタル酸）、フタル酸無水物、トリメリット酸、テトラヒドロフタル酸無水物、テトラクロルフタル酸無水物、エンドメチレンテトラヒドロフタル酸無水物等が挙げられる。これらの脂肪酸または芳香族酸とアルコールを縮合させ、ポリエステルポリオールとする。ポリエステルポリオールのポリオールとして、上記したポリオールが挙げられる。
【００１５】
本発明では、必要に応じて、熱可塑性ポリマー（ポリウレタン、エチレン系共重合体、プロピレン系共重合体、塩化ビニル系共重合体、アクリル共重合体、スチレン−共役ジエンブロック共重合体等の各種ゴム系）、粘着付与樹脂（ロジン樹脂、ロジンエステル樹脂、水添ロジンエステル樹脂、テルペン樹脂、テルペンフェノール樹脂、水添テルペン樹脂、石油樹脂、水添石油樹脂、クマロン樹脂、ケトン樹脂、スチレン樹脂、変性スチレン樹脂、キシレン樹脂、エポキシ樹脂等の各種樹脂系）、更に触媒（ジブチルチンジラウレート、ジブチルチンオクテート、ジメチルシクロヘキシルアミン、ジメチルベンジルアミン、トリオクチルアミン等）、顔料、酸化防止剤、紫外線吸収剤、界面活性剤、難燃剤、充填剤等を適量配合しても良い。
【実施例】
【００１６】
次に、実施例および比較例によって本発明をさらに具体的に説明し、これらの具体例の結果を表１として示すが、本発明はこれらの例によって限定されるものではない。
【００１７】
（実施例１）
予め真空乾燥機により脱水処理したアジピン酸と１，６ヘキサンジオールを主成分とするポリエステルポリオール（官能基数：２．０、分子量５０００）４０重量％と、アジピン酸とエチレングリコールを主成分とするポリエステルポリオール（官能基数：２．０、分子量２０００）３０重量％と、イソフタル酸とエチレングリコールを主成分とするポリエステルポリオール（官能基数：２．０、分子量３０００）２０重量％と、ジフェニルメタンジイソシアネート１０重量％を加熱、脱泡攪拌可能な反応容器に投入し、窒素ガス雰囲気中で混合攪拌しながら、１１０℃で２時間反応させた後、更に１１０℃で２時間減圧脱泡攪拌し、イソシアネート末端ポリウレタンプレポリマー（チキソ係数１．１４、粘度１４．０ｍＰａ・ｓ／１２０℃）を得た。
【００１８】
（実施例２）
予め真空乾燥機により脱水処理したセバチン酸と１，６ヘキサンジオールを主成分とするポリエステルポリオール（官能基数：２．０、分子量５０００）４０重量％と、アジピン酸とエチレングリコールを主成分とするポリエステルポリオール（官能基数：２．０、分子量２０００）３０重量％と、イソフタル酸とエチレングリコールを主成分とするポリエステルポリオール（官能基数：２．０、分子量３０００）２０重量％と、ジフェニルメタンジイソシアネート１０重量％を加熱、脱泡攪拌可能な反応容器に投入し、窒素ガス雰囲気中で混合攪拌しながら、１１０℃で２時間反応させた後、更に１１０℃で２時間減圧脱泡攪拌し、イソシアネート末端ポリウレタンプレポリマー（チキソ係数１．２０、粘度１０．０ｍＰａ・ｓ／１２０℃）を得た。
【００１９】
（実施例３）
予め真空乾燥機により脱水処理したアジピン酸と１，６ヘキサンジオールを主成分とするポリエステルポリオール（官能基数：２．０、分子量５０００）９０重量％と、ジフェニルメタンジイソシアネート９重量％と、揺変性付与剤であるアエロジール２００（フュームドシリカ、デグサ社）を１重量％を加熱、脱泡攪拌可能な反応容器に投入し、窒素ガス雰囲気中で混合攪拌しながら、１１０℃で２時間反応させた後、更に１１０℃で２時間減圧脱泡攪拌し、イソシアネート末端ポリウレタンプレポリマー（チキソ係数１．１０、粘度１８．０ｍＰａ・ｓ／１２０℃）を得た。
【００２０】
（比較例１）
セバチン酸と１，６ヘキサンジオールを主成分とするポリエステルポリオール（官能基数：２．０、分子量５０００）５０重量％と、アジピン酸と１，６ヘキサンジオールを主成分とするポリエステルポリオール（官能基数：２．０、分子量５０００）４０重量％と、ジフェニルメタンジイソシアネート１０重量％とした以外は、実施例１と同様とした（（チキソ係数１．０４、粘度１９．０ｍＰａ・ｓ／１２０℃）。
【００２１】
（比較例２）
アジピン酸と１，６ヘキサンジオールを主成分とするポリエステルポリオール（官能基数：２．０、分子量５０００）８７重量％と、ジフェニルメタンジイソシアネート８重量％と、揺変性付与剤であるアエロジール２００を５重量％とした以外は、実施例１と同様とした（チキソ係数１．０７、粘度２０．０ｍＰａ・ｓ／１２０℃）。
【００２２】
（比較例３）
アジピン酸と１，６ヘキサンジオールを主成分とするポリエステルポリオール（官能基数：２．０、分子量５０００）７５重量％と、イソフタル酸とエチレングリコールを主成分とするポリエステルポリオール（官能基数：２．０、分子量３０００）１５重量％とした以外は、実施例１と同様とした（チキソ係数１．０８、粘度１５．０ｍＰａ・ｓ／１２０℃）。
【００２３】
実施例１〜３で得た本発明の反応性ホットメルト接着剤と比較例１〜３で得た反応性ホットメルト接着剤を用いて以下の試験を行なった。実施例１〜３、比較例１〜３の反応性ホットメルト接着剤を１２０℃に溶融させ、スプレーパターンは、ノードソン（株）製コントロールコートガンにて、ウレタンパッド上に４０ｇ／ｍ２となるよう塗布したものを試験片とし、目視にて確認した。
風合いは、上記試験片を表皮と蒸気活性で貼合せたものを試験体とし、指触により確認した。
接着性は、上記の貼合せたものを試験体とし、破壊状態を確認した。
塗工したスプレーパターン状態、風合い、接着性の評価結果を表１にまとめて示した。
【００２４】
【表１】
0005201797.tif 000002
記号  ○：柔らかい  △：ばらつき有り  ×：硬い
接着性：材破は、材料破壊を示す
【００２５】
表１から、実施例１〜３は、比較例１〜３と比較して、チキソ係数（１２０℃におけるＢＨ型回転粘度計の４ｒｐｍと１０ｒｐｍの粘度比）が１．１０以上であり、スプレーパターンが均一なドット形状パターンになり、風合いが向上する事が分かる。それに対して、比較例１〜３のホットメルト接着剤は、１２０℃の溶融粘度が２０．０Ｐａ・ｓ以下（ＢＨ型回転粘度計の１０ｒｐｍの粘度）であるが、チキソ係数が何れも１．１０未満であり、スプレーパターンが不均一で風合いが硬くて好ましくない。